(57)【要約】    【課題】  優れたインキ発色性を有した自然色調の色相をもつ多層抄きカートン原紙で、かつ、紙器・包装材料・箱等に加工した時の罫線割れ特性が改善された多層抄きカートン原紙を提供することにある。    【解決手段】  多層抄きカートン原紙の最上層が段ボール古紙を高濃度叩解したパルプ（Ａ）と未晒クラフトパルプ（Ｂ）を主体として構成され、かつ、その表面反射特性Ｌ＊、ａ＊、ｂ＊の値が所定の範囲内にあるときに視覚的には非常に優れたインキ発色性を示し、更に、ティシュペーパーの箱とした場合、取出し口のフィルムを無くすことで、中身のティシュペーパーの白さとカートン原紙の色彩が鮮やかなものとなる。罫線割れ特性が改善されているので、あらゆる紙器・包装材料・箱に加工可能である。【選択図】      なし【特許請求の範囲】
【請求項１】
多層抄きカートン原紙であって、その最上層が段ボール古紙を高濃度叩解したパルプ（Ａ）と未晒クラフトパルプ（Ｂ）を主体として構成され、かつその表面反射特性（ＪＩＳ  Ｚ  ８７２９に規定された表示法、光源：Ｃ／２）が
Ｌ＊＝５９．５〜６３．０，ａ＊＝４．０〜６．０，ｂ＊＝１９．０〜２１．５
に調整されており、かつ直径１．０ｍｍ以上のチリが１０個／ｍ2以下であることを特徴とするカートン原紙。
【請求項２】
最上層に使用されるパルプ（Ａ）のフリーネスが２００〜３５０ｍｌＣＳＦであることを特徴とする請求項１に記載のカートン原紙。
【請求項３】
カートン原紙が３〜９層の多層抄きであることを特徴とする請求項１〜２のいずれかに記載のカートン原紙。
【請求項４】
最上層には更にポリビニルアルコールが表面塗工されていることを特徴とする請求項１〜３のいずれかに記載のカートン原紙。
【請求項５】
最上層表面の王研式平滑度が５秒以上であることを特徴とする請求項１〜４のいずれかに記載のカートン原紙。
【請求項６】
請求項１〜５のいずれかに記載の多層抄きカートン原紙を使用することを特徴とする取出し口のフィルムが無いティシュペーパーの箱。
【発明の詳細な説明】
【技術分野】
【０００１】
本発明は多層抄きのカートン原紙に関する。さらに詳しくは、本発明は特にカートン原紙が特定の色相を保持させることにより印刷インキの発色を良くする（印刷効果向上）、カートン原紙をティシュペーパーの箱に加工した場合、中身のティシュペーパーが白く美しく見える（外観美的効果向上）、カ−トン罫線割れ特性の改善により面取り加工が容易となった罫線割れ特性が改善されたカートン原紙に関する。
【背景技術】
【０００２】
カートン原紙、特に、ティシュペーパーの箱に加工される多層原紙は一般的に最上層（表面層とも言う）が漂白されたクラフトパルプが使用されるが、最近の自然志向、環境への配慮から取り出し口にフィルムを貼付しないカートンが提案されているが、美麗印刷、広告、宣伝効果の主張、顧客への視覚的訴えの為に原紙の表面層としては依然として、白物が使用されてきた。
【０００３】
上記のような背景により最近、原紙の表面層、及び裏面層を半晒クラフトパルプを使用した、いわゆる未印刷、又は無印刷のティシュペーパーの箱が提案、販売されているが、デザイン性が乏しく特徴付けが難しいため、依然として、印刷された顧客の目を引きつけるインキ発色性に優れた自然色調の多層抄きカートン原紙が要望されている。
【０００４】
板紙に関しては、罫線割れの改良として分子内に炭素数１２〜２４のアルキル基、またはアルキロイル基を少なくとも１つ以上含有するカチオン性界面活性剤をパルプスラリーに添加し、抄紙する板紙の製造が知られている（特許文献１）。
【０００５】
そして紙をその特性を表面反射特性で表記することが提案されている。その例としては、電子写真転写紙では複写機によって転写された原像の色調が原版の色調を正確に再現するためＬ＊≧９０，ａ＊＝＋４〜−２，ｂ＊＝＋２〜−９に調整することが（特許文献２、特許文献３）、被熱転写用紙としては受像層の白色度経時変化の低下、画像の鮮明度を長期間にわたって維持する為に、受容層が塗布された面の表面反射特性が、ＪＩＳ  Ｚ  ８７２２に規定された方法で測定しＪＩＳ  Ｚ  ８７３０によって規定された方法で表示した場合のＬ、ａおよびｂの値が各々、Ｌ＝９０以上、ａ＝−１．０〜＋２．０、ｂ＝−２．０〜−５．０の範囲にあることが提案されている（特許文献４）。また、軽量塗被紙として原紙の地合いムラ、塗被層の塗布ムラに視感の悪さの改良、印刷物の品質を向上させる為に、原紙、塗被層に着色剤、黒色染料、顔料等を配合して塗工用原紙白色度と塗被紙白色度の差を６％以内にするために、ａ＊＝−５〜０．５、ｂ＊＝―１〜８．０に調整することが提案されている（特許文献５）。しかしながら、多層抄きカートン原紙において、その特性を表面反射特性で表記することは具体的には提案されていない。
【０００６】
【特許文献１】特開平１１−２００２７９号公報
【特許文献２】特許第３３８４３９４号公報
【特許文献３】特許第３２１７０８５号公報
【特許文献４】特許第２６７２３１７号公報
【特許文献５】特許第２５５４３４４号公報
【発明の開示】
【発明が解決しようとする課題】
【０００７】
本発明は、優れたインキ発色性を有した白物でない自然色調の色相をもつ多層抄きカートン原紙で、かつ、紙器・包装材料・箱等に加工した時の罫線割れ特性が改善された多層抄きカートン原紙を提供するものである。
【課題を解決するための手段】
【０００８】
すぐれたインキ発色性を有する多層抄きカートン原紙を提供するために、本発明者らは種々の実験の結果、視覚的に非常にすぐれ、特に、好適な明度を有するカートン原紙を得ることができることを見出し、更に、青色、赤色ならびに白色の各着色料の種類ならびに量を適宜変えて自然色調を検討した結果、表面反射特性Ｌ＊、ａ＊、ｂ＊の値が所定の範囲内にあるときに視覚的には非常にすぐれたインキ発色性を示すことを見出した。
【０００９】
紙器・包装材料・箱に加工した時の罫線割れ特性を改善した多層抄きカートン原紙提供するために、本発明者らは、安定的に罫線割れ特性が改善されたカートン原紙を得るための要因を多角的に検討した結果、カートン原紙の最上層を段ボール古紙を高濃度叩解したパルプ（Ａ）と未晒クラフトパルプ（Ｂ）を主体として構成して製造することにより、上記問題点を解決できることを見出し本発明を完成した。
【００１０】
本発明は、前記課題を解決するために以下の（１）〜（６）から構成される。
【００１１】
（１）多層抄きのカートン原紙であって、その最上層が段ボール古紙を高濃度叩解したパルプ（Ａ）と未晒クラフトパルプ（Ｂ）を主体として構成され、かつ、その表面反射特性（ＪＩＳ  Ｚ  ８７２９に規定された表示法、光源：Ｃ／２）が  
Ｌ＊＝５９．５〜６３．０，ａ＊＝４．０〜６．０，ｂ＊＝１９．０〜２１．５
に調整されており、かつ、直径１．０ｍｍ以上のチリが１０個／ｍ２以下であることを特徴とするカートン原紙。
【００１２】
（２）最上層に使用されるパルプ（Ａ）のフリーネスが２００〜３５０ｍｌＣＳＦであることを特徴とする（１）項に記載のカートン原紙。
【００１３】
（３）カートン原紙が３〜９層の多層抄きで有ることを特徴とする（１）〜（２）項のいずれかに記載のカートン原紙。
（４）最上層には更にポリビニルアルコールが表面塗工されていることを特徴とする（１）〜（３）項のいずれかに記載のされたカートン原紙。
【００１４】
（５）最上層表面の王研式平滑度が５秒以上であることを特徴とする（１）〜（４）項のいずれかに記載のカートン原紙。
【００１５】
（６）（１）〜（５）のいずれかに記載の多層抄きカートン原紙を使用することを特徴とする取出し口のフィルムが無いティシュペーパーの箱。
【発明の効果】
【００１６】
本発明は、特に、カートン原紙の最上層に漂白パルプを使わずに、自然色の特定の色相を持つことで印刷インキの発色性を高め、特に、ティシュペーパーの箱とした場合、中身のティシュペーパーが白く美しく見える。チリをなくすることで、バーコードの誤読がなくなる。罫線割れ特性が改善されているので、あらゆる紙器・包装材料・箱等に加工可能である。
【発明を実施するための最良の形態】
【００１７】
本発明の表面反射特性値Ｌ＊、ａ＊、ｂ＊は、ＪＩＳ  Ｚ  ８７２２及びＪＩＳ  Ｚ８７２９に規定された方法によって得られ、この規定によれば、Ｌ＊、ａ＊、ｂ＊の３つの値によって測定対象物の色相が表わされる。ここで、Ｌ＊は明度を表わし、この数値が大きい程、明度が高いことを示す。また、ａ＊は赤味を表わし数値が大きい程、赤味が強いことを示し、−（マイナス）になると赤味が不足していること、いいかえれば、緑色味が強いことを示す。更に、ｂ＊は、黄色味の指標であり、この数値が大きい場合は黄色味が強いことを示し、−（マイナス）になると黄色味が不足し青くなることを示している。そして、ａ＊、ｂ＊のいずれも０の場合は、無色を意味している。
【００１８】
上記の値のうち、明度を表わすＬ＊は色調とは直接関係ないが、Ｌ＊が低くなると色相に視覚的な「冴え」がなくなってしまう。したがって、カートン原紙として明るい色相を得る為には、Ｌ＊は６１程度であることが望ましい。本発明のカートン原紙は、箱等に加工して内容物の白さとのコントラストを狙っているので、最上層の明度の上げすぎは好ましくない。
また、ａ＊の値は５．０程度の赤味、更に、ｂ＊の値は２０．０程度の黄味の色相にすることが、印刷インキの発色性が良いことを見いだし、本発明に至った。また、本発明の色相のカートン原紙をティシュペーパーの箱とした場合、ティシュペーパーの白さが際立つのでもっとも好ましい。
また、箱の取出し口のフィルムをなくすことで、ティシュペーパーの白とカートン原紙の色相が冴え、しかもティシュペーパーがなくなった後、そのまま、分別することなく古紙として回収が可能である。
本発明においては、表面反射特性が上記の値の範囲内になるように、層に各種の着色剤を複合的に添加される。このような目的で添加される着色剤としては、白色顔料、青染料、黄染料、赤染料がある。さらに、これらの他にも蛍光増白剤を添加することもできる。
本発明においては、上記の着色剤を多層抄きの最上層に内添、及び／または最上層に表面塗工することによって、結果的に上記の表面反射特性の値に調整することができる。
【００１９】
本発明における高濃度叩解とは、段ボール古紙を叩解する際のパルプ濃度が２０〜３５重量％の範囲であることを意味する。この高濃度叩解によれば、６重量％以下で行う通常の低濃度叩解に比べ、繊維の切断が少なくなり、フィブリル化が促進されるので、比表面積と柔軟性が増加し、これによって、パルプ強度が向上し、チリが少なく及び印刷適性に優れ、罫線割れ特性が良好なパルプが得られる。パルプ濃度が２０重量％未満である場合には、得られる原紙の罫線割れ適性が良好とならず、３５重量％を越えた場合は、パルプスラリーの流動性が低下し、安定した叩解が困難となる。本発明が対象としている高濃度パルプは、パルパーで離解、精選後得られた段ボール古紙パルプをシックナー、スクリュープレス等のパルプ搾水装置により搾水したパルプである。本発明が対象にしている段ボール古紙は、通常の段ボール箱古紙のほか、未晒のクラフト袋、電話帖など茶〜黄色の古紙が混合使用できる。本発明における高濃度叩解した段ボール古紙パルプ（Ａ）のフリーネスは２００〜３５０ｍｌＣＳＦの範囲であることが必要である。２００ｍｌＣＳＦ未満であると抄紙工程での脱水性が低下し、３５０ｍｌＣＳＦを越えると高濃度叩解から得られる上記メリットが低下するとともに、多層抄きカートン原紙の最上層表面の平滑度が低下する。
【００２０】
本発明においては、上記の高濃度叩解した段ボール古紙パルプ（Ａ）と未晒クラフトパルプ（Ｂ）が主体として多層抄きのカートン原紙の最上層に使用される。本発明においては含有量が３０〜６０絶乾重量％となるように未晒のクラフトパルプ（Ｂ）を使用することが好ましい。６０絶乾重量％を越えて配合すると原紙の地合が不均一となり、原紙の表面性がわるくなるので印刷適性が劣化する。このパルプ（Ａ）と（Ｂ）からなる最上層表面に観察されるチリ特性としては、直径１．０ｍｍ以上のチリが１０個／ｍ２以下であることが好ましい。チリ個数が１０個／ｍ２を越えて多い場合、バーコードを印刷した紙器・包装材料・箱として使用する時、バーコード読取時の誤読の原因となる。
【００２１】
本発明の多層抄きカートン原紙は、上記パルプ（Ａ）と（Ｂ）を最上層となるように多層抄き抄紙機で抄き合わせて抄造される。抄き合わせられる層の数は最上層を含めて３〜９層であることが好ましい。１層または２層抄きの場合は、紙器として使用するために罫線をいれて箱とした時に曲げ応力が緩和されず、罫線割れとなる。３層抄き以上の場合は、層間で剥離を起こして罫線割れは少なくなる。１０層抄き以上では各層の米坪が少なくなり過ぎ、事実上、抄造できない。本発明の多層抄きカートン原紙の最上層以外の層のパルプは最上層に使用したパルプを使用しても良いし、雑誌古紙、新聞古紙等回収古紙を離解して得られるパルプ、それを脱墨したパルプおよび晒クラフトパルプなどのバージンパルプのように特に限定はされない。抄紙に際しては、ロジンやアルキルケテンダイマー等のサイズ剤、ポリアクリルアミドや澱粉等の紙力増強剤、硫酸バンド等のｐＨ調整剤等、その他公知の内添薬品を適宜用いることができる。また、最上層とその他の層の間に、層間澱粉または層間紙力剤をスプレーすることで罫線割れ特性が更に改善される。
【００２２】
本発明の多層抄きカートン原紙は、以上のように抄紙した紙の最上層にはポリビニルアルコール（以下、ＰＶＡと略す）が表面塗工することで抄造される。表面塗工の方法は、通常採用される任意の設備で良く、例えば、バーコーター、ロッドメタリングコーター、ブレードコーター、グラビアコーター、ロールコーター、エアナイフコーター、マシンカレンダーに付けられた水ドクター等が用いられる。本発明のポリビニルアルコールの塗工量は固形分重量で０．１〜０．５ｇ／ｍ２となるように塗工するのが好ましい。塗工量が０．１ｇ／ｍ２未満である場合には、原紙の表面強度が不十分となり、オフセット印刷時に最上層表面のパルプが取られる。また、印刷したインキが原紙の内部に沈み込み、印刷インキの発色が低下する。０．５ｇ／ｍ２を越えて多い場合は、原紙に汚れが生じ、見た目が低下する。
【００２３】
本発明の多層抄きカートン原紙において、その最上層の表面の王研式平滑度は５秒以上が好ましく、５秒に満たない時は抄紙機に設置されているマシンカレンダー及び／またはグロスカレンダーにて平滑化処理がなされる。王研式平滑度が５秒未満の場合、オフセット印刷した時にインキが紙に載らず、白抜けが発生する。特に、グラビア印刷の時はこの欠点が顕著になるので、必要な平滑度にあわせて、カレンダーのニップ数、線圧等を決定して抄造される。
【００２４】
本発明の多層抄きカートン原紙は、紙器・包装材料・箱として使用されることが多く、その米坪は２３０から６００ｇ／ｍ２である。中でもティシュペーパーの箱として使用する場合は、米坪３７０ｇ／ｍ２、厚さ４６０μｍが常用される。
【実施例】
【００２５】
以下、実施例により本発明を詳細に説明するが、本発明は、これらの実施例によって何等制限されるものではない。なお、実施例及び比較例中の％は、特にことわらない限り重量％を示す。また、実施例及び比較例において行った評価と評価法は次の通りである。
【００２６】
（１）フリーネス（カナダ標準ろ水度ともいう）：ＪＩＳ  Ｐ  ８１２１による。
（２）米坪：ＪＩＳ  Ｐ  ８１２４による。
（３）厚さ：ＪＩＳ  Ｐ  ８１１８による。
（４）色相：ＪＩＳ  Ｚ  ８７２９による。
（５）チリ：直径１．０ｍｍ以上の１ｍ２当りのチリの個数を目視計測する。  ＪＩＳ  Ｐ  ８１４５に準じる。
（６）平滑度：ＪＡＰＡＮ  ＴＡＰＰＩ  紙パルプ試験法Ｎｏ．５−２による。
（７）インキ白抜け：ＲＩ印刷機で、マゼンタのプロセスインキを用いて、供給インキ量０．５ｃｃでオフセット印刷し、最上層表面の白抜けを目視評価。
（８）インキ発色性：ＲＩ印刷機で、マゼンタのプロセスインキを用いて、供給インキ量０．２５ｃｃでオフセット印刷し、インキの発色性を目視評価。
（９）罫線割れ長さ率：乾燥機で絶乾状態まで乾燥したサンプルを最上層面を外側にして半分に折りたたみ、所定のクリアランスに設定しラボミニカレンダーを使用して、加圧処理を行った。この折った部分の割れ長さを測定し、下式から割れ長さ率を求めた。
割れ長さ率（％）＝［割れた長さ（ｍｍ）／折った部分の全体長さ（ｍｍ）］×１００
（１０）ピッキング：ＪＡＰＡＮ  ＴＡＰＰＩ  紙パルプ試験法Ｎｏ．１による。
【００２７】
＜実施例１＞
ラブフレーカー型ＤＤＲ（ラブフレーカー４２型：相川鉄工製）を用いて、パルパーで離解、精選後得られた段ボール古紙パルプをパルプ濃度２５重量％で、フリーネスが３００ｍｌＣＳＦとなるように叩解したパルプ（Ａ）を含有する溶液と、針葉樹の未晒しのクラフトパルプをパルプ濃度４重量％で、フリーネス５００ｍｌＣＳＦとなるように通常に叩解したパルプ（Ｂ）を含有する溶液を、パルプ（Ａ）／パルプ（Ｂ）の絶乾重量比が６０／４０となるように混合して最上層用のパルプスラリーを得た。得られた最上層用パルプスラリーに、スラリーｐＨが５．０となるように硫酸バンドを添加すると共に、パルプトン当り２００ｇの黄染料と５００ｇの赤染料を添加した後、テスト丸網抄紙機の最上層とした。その他の層にはパルプ濃度４重量％で、フリーネス３００ｍｌＣＳＦとなるように通常に叩解した段ボール古紙パルプを用いて抄紙した。次いで、マシンカレンダーの水ドクターにポリビニルアルコール水溶液（ポバールＶＦ−１７：日本酢ビ・ポバール社製）を添加し、固形分濃度で０．１５ｇ／ｍ２となるように最上層の表面にポリビニルアルコールを塗工し、同時に、カレンダー処理を行った。この時、最上層の付け量は５０ｇ／ｍ２で、その他の層は８層で、合計９層抄の米坪３６８ｇ/ｍ２の多層抄のカートン原紙を得た。
得られた原紙を用いて、最上層表面の色相、チリ、平滑度、インキ白抜け、発色性、罫線割れ長さ率、ピッキングを評価した。抄造条件と品質評価の結果を表１に示す。
【００２８】
＜実施例２＞
その他の層にフリーネス３３０ｍｌＣＳＦとなるように通常叩解した雑誌古紙パルプを用いた事以外は実施例１と同様にして、合計９層抄の米坪３５３ｇ／ｍ２の多層抄きカートンを得た。ただし、最上層の付け量は５０ｇ／ｍ２とし、最上層の色相が所定の範囲に入るように黄染料と赤染料の添加量を増した。実施例１と同じ項目を測定・評価した。
【００２９】
＜実施例３＞
高濃度叩解した段ボール古紙パルプ（Ａ）のフリーネスを３５０ｍｌＣＳＦとし、最上層の付け量を１００ｇ／ｍ２、その他の層は２層で、合計３層抄の米坪３６４ｇ／ｍ２とした事以外は実施例１同様にして、カートン原紙を得た。実施例１と同じ項目を測定・評価した。
【００３０】
＜比較例１＞
高濃度叩解した段ボール古紙パルプ（Ａ）のフリーネスを４２０ｍｌＣＳＦとした事の以外は実施例１と同様にして、合計９層抄の米坪３６９ｇ／ｍ２の多層抄のカートン原紙を得た。実施例１と同じ項目を測定・評価した。
【００３１】
＜比較例２＞
離解、精選した段ボール古紙パルプをパルプ濃度４重量％で、フリーネス４８０ｍｌＣＳＦとなるように通常に叩解したパルプを実施例１のパルプ（Ａ）の替わりに使用し、最上層の付け量を１５０ｇ／ｍ２とし、その他の層は１層で、合計２層抄き以外、実施例１と同様にして、合計２層抄の米坪３５０ｇ／ｍ２のカートン原紙を得た。実施例１と同じ項目を測定・評価した。
【００３２】
＜比較例３＞
抄紙後、得られた紙匹にポリビニルアルコールを塗工せず、かつカレンダーを施さなかった事以外、実施例１と同様にして合計９層抄の米坪３６０ｇ／ｍ２の多層抄きカートン原紙を得た。実施例１と同じ項目を測定・評価した。
【００３３】
＜比較例４＞
最上層のパルプスラリーとして、パルプ（Ａ）／パルプ（Ｂ）の絶乾重量比が３０／７０である事以外、実施例１と同様にして、合計９層抄の米坪３７４ｇ／ｍ２の多層抄きのカートン原紙を得た。実施例１と同じ項目を測定・評価した。
【００３４】
実施例１〜３と比較例１〜４の評価結果を表１に示す。
実施例１〜３では良好な評価結果を示すの対して、比較例１はチリ、インキ白抜き、罫線割れ長さが劣る。比較例２では２層抄きのため、インキ白抜きと罫線割れ長さが大幅に劣る。比較例３ではポリビニルアルコールが未塗工でカレンダー処理がなされていないので平滑度が低く、インキ白抜きと発色性に劣り、表面強度にも劣る。比較例４では所定の色相の範囲に入っていないので、鮮やかさにかける発色を示していた。
【００３５】
＜実施例４＞
実施例１で得たカートン原紙を使用してティシュペーパーの箱を製作した時、特に罫線形状の工夫等をすることなく加工でき、罫線割れはおこらなかった。特に、取り出し口のフィルムをなくすことで、ティシュペーパーの白さとカートン原紙の色彩が鮮やかなものとなった。
【産業上の利用可能性】
【００３６】
本発明の多層抄きカートン原紙は、紙器・包装材料・箱等、特に、取出し口のフィルムが無いティシュペーパーの箱として利用できる。
【００３７】
【表１】
2006200095.tif 000002